СПОСОБ УСТАНОВКИ РАСХОДУЮЩЕГО КИСЛОРОД ЭЛЕКТРОДА В ЭЛЕКТРОХИМИЧЕСКУЮ ЯЧЕЙКУ И ЭЛЕКТРОХИМИЧЕСКАЯ ЯЧЕЙКА

1. Способ не проницаемой для газа и жидкостей установки одного или нескольких граничащих друг с другом электродов (1, 1а), расходующих кислород, в электрохимическую полуячейку (2), отличающийся тем, что возникающие при размещении расходующих кислород электродов (1, 1а) на раме (3) газового компартмента (4) ячейки (2) участки сгиба (5), и/или участки трещин (6) на расходующих кислород электродах (1, 1а), и/или участки стыков (7), и/или участки перекрывания (8) соседствующих расходующих кислород электродов (1) и (1а) покрывают дополнительной пленкой (9), которая имеет сравнимый с расходующим кислород электродом (1, 1а) состав и тоньше, чем слой расходующего кислород электрода (1, 1а).
2. Способ по п.1, отличающийся тем, что пленка (9) содержит тот же обладающий каталитической активностью материал, что и расходующий кислород электрод (1, 1а).
3. Способ по п.1, отличающийся тем, что основу пленки (9) и/или расходующих кислород электродов (1, 1а) независимо друг от друга составляет фторированный полимер, в частности политетрафторэтилен, и содержащий серебро материал, обладающий каталитической активностью.
4. Способ по п.1, отличающийся тем, что каталитически активный компонент в пленке (9) и/или в расходующих кислород электродах (1, 1а) включает в себя серебро, оксид серебра (I) или оксид серебра (II) либо же смеси серебра и оксида серебра.
5. Способ по п.1, отличающийся тем, что содержание обладающего каталитической активностью компонента в пленке (9) составляет по меньшей мере 50 мас.% оксида серебра, особо предпочтительно по меньшей мере 80 мас.% оксида серебра.
6. Способ по п.1, отличающийся тем, что пленка (9) и/или расходующие кислород электроды (1, 1а) включают смеси, которые независимо друг от друга содержат в качестве обладающего каталитической активностью компонента 70-95 мас.% оксида серебра, 0-15 мас.% металлического порошка серебра и 3-15 мас.% фторированного полимера, в частности ПТФЭ.
7. Способ по п.1, отличающийся тем, что пленку (9) и расходующие кислород электроды (1, 1а) после нанесения пленки (9) спрессовывают друг с другом.
8. Способ по п.1, отличающийся тем, что пленку (9) и расходующие кислород электроды (1, 1а) после нанесения пленки (9) и ввода ячейки (2) в эксплуатацию соединяют друг с другом в контактных точках.
9. Способ по п.1, отличающийся тем, что пленка (9) имеет толщину слоя от 10 до 800 мкм, предпочтительно от 50 до 600 мкм.
10. Способ по одному из п.п.1-9, отличающийся тем, что расходующие кислород электроды (1, 1а) имеют толщину слоя от 0,1 до 0,8 мм, предпочтительно от 0,2 до 0,7 мм.
11. Электрохимическая ячейка (2), в частности электролизное устройство (2′), с одним или несколькими граничащими друг с другом расходующими кислород электродами (1, 1а), отличающаяся тем, что у расходующих кислород электродов (1, 1а) при размещении на раме (3) газового компартмента (4) ячейки (2) имеются возникающие участки сгиба (5), и/или участки трещин (6) на расходующих кислород электродах (1, 1а), и/или участки стыков (7), и/или участки перекрывания (8) соседствующих расходующих кислород электродов (1) и (1а), которые покрыты дополнительной пленкой (9), которая имеет сравнимый с расходующим кислород электродом (1, 1а) состав и тоньше, чем слой расходующего кислород электрода (1, 1а).
12. Электрохимическая ячейка (2) по п.11, отличающаяся тем, что в составе газодиффузионного слоя расходующего кислород электрода (1, 1а) она содержит фторированные полимеры, в частности политетрафторэтилен (ПТФЭ).
13. Электрохимическая ячейка (2) по п.10 или 11, отличающаяся тем, что она содержит в качестве дополнительного несущего элемента в расходующих кислород электродах (1, 1а) и/или в пленке (9) электропроводящую гибкую тканевую конструкцию, в частности, из металлических нитей, предпочтительно из никеля или из никеля, покрытого серебром.
14. Применение электрохимической ячейки (2) по одному из п.п.11-13 в электролизе хлоридов щелочных металлов, в частности в электролизе NaCl.